(57)【要約】フッ素化アルキルアルコキシレート、および、少なくとも１種のフッ素化アルコールが少なくとも１種のアルキレンエポキシドと、水素化ホウ素アルカリ金属および有機第４級塩を含む触媒系の存在下に接触されるフッ素化アルキルアルコキシレートの調製方法。【特許請求の範囲】
【請求項１】
式（１ａ）の化合物
Ｒf−（ＣＨ2ＣＦ2）n（ＣＨ2）m−（ＣＨ2ＣＨ2Ｏ）p−ＸＨ      （１ａ）
（式中、
Ｒfは、１〜６個の炭素原子の直鎖または分岐鎖パーフルオロアルキル基であり；
ｎは０〜４であり；
ＸはＯであり；
ｍは１〜６の整数であり；
ｐは１〜約４０の整数である）
の調製方法であって、式（４）のフッ素化アルコール
Ｒf−（ＣＨ2ＣＦ2）n（ＣＨ2）m−ＸＨ      （４）
（式中、
Ｒfは、１〜６個の炭素原子の直鎖または分岐鎖パーフルオロアルキル基であり；
ｎは０〜４の整数であり；
ｍは１〜６の整数であり；
ＸはＯである）
と、２〜１０個の炭素原子を有するアルキレンオキシド、または、前記アルキレンオキシドの混合物とを、（１）少なくとも１種の水素化ホウ素アルカリ金属、および、（２）少なくとも１種の有機第４級塩を含む触媒系の存在下に接触させる工程を含む調製方法。
【請求項２】
有機第４級塩が、式（２）
［（Ｒ1）4Ｑ］+Ｙ-      （２）
（式中、
Ｑは、窒素、リン、砒素、アンチモン、および、ビスマスからなる群から選択され；
各Ｒ1は、任意によりフッ素を含有しており、および、任意によりアルキルで置換されている、Ｃ1〜Ｃ16アルキル、Ｃ1〜Ｃ16アリール、Ｃ1〜Ｃ16アルカリール、Ｃ1〜Ｃ16アラルキル、Ｃ1〜Ｃ16シクロアルキル、Ｃ1〜Ｃ16フルオロアルキルラジカル（fluoroalkyl radical）、および、Ｃ1〜Ｃ16芳香族炭素環からなる群から独立して選択され、ただし、４個のＲ1部分における炭素原子の総数は少なくとも１６であり；
Ｙはハロゲンまたはカルボエトキシラジカル（carboethoxy radical）である）
のものである、請求項１に記載の方法。
【請求項３】
有機第４級塩が：
（Ｃ4Ｈ9）4Ｎ+Ｂｒ-、
（Ｃ4Ｈ9）4Ｎ+Ｃｌ-、
（Ｃ4Ｈ9）4Ｎ+Ｉ-、
（Ｃ4Ｈ9）4Ｎ+Ｆ-、
（Ｃ4Ｈ9）4Ｎ+ＯＡｃ-、
（ヘキシル）4Ｎ+Ｂｒ-、
（ヘプチル）4Ｎ+Ｃｌ-、
（Ｃ2Ｈ5）3Ｎ+ＣＨ2（Ｃ6Ｈ5）Ｂｒ-、
［ＣＨ3（ＣＨ2）１５］Ｎ+（ＣＨ3）３Ｂｒ-、
（Ｃ4Ｈ9）4Ｐ+Ｂｒ-、
（Ｃ6Ｈ5）3Ｐ+ＣＨ3Ｂｒ-、および
（Ｃ6Ｈ5）3Ｐ+ＣＨ2（Ｃ6Ｈ5）Ｂｒ-
からなる群から選択される、請求項２に記載の方法。
【請求項４】
触媒中の水素化ホウ素アルカリ金属対フッ素化アルコールのモル比が、約０．００５：１〜約０．２５：１である、請求項１に記載の方法。
【請求項５】
第４級塩中の部分Ｑ対水素化ホウ素アルカリ金属の触媒中のモル比が、約０．１：１〜約３：１である、請求項１に記載の方法。
【請求項６】
触媒系が、ハロゲン化アルカリ金属、ハロゲン化アルカリ土類金属、元素ハロゲン、および、これらの混合物からなる群から選択される少なくとも１種のハロゲン供給源をさらに含み、ハロゲン供給源対水素化ホウ素アルカリ金属のモル比が約０．０１：１〜約３００：１である、請求項１に記載の方法。
【請求項７】
エチレングリコールジメチルエーテル、ジエチレングリコールジメチルエーテル、トリ−エチレングリコールジメチルエーテル、テトラ−エチレングリコールジメチルエーテル、エチレンオキシド環状六量体、エチレンオキシド環状五量体、および、これらの混合物からなる群から選択される溶剤中で実施される、請求項１に記載の方法。
【請求項８】
接触が、約１００℃〜約１４５℃の温度、および、大気圧〜約１００ｐｓｉｇ（７９１×１０3Ｐａ）の圧力で行われる、請求項１に記載の方法。
【請求項９】
（１）水素化ホウ素アルカリ金属、および、（２）少なくとも１種の有機第４級塩を含む触媒系。
【請求項１０】
有機第４級塩が、式（２）
［（Ｒ1）4Ｑ］+Ｙ-      （２）
（式中、
Ｑは、窒素、リン、砒素、アンチモン、および、ビスマスからなる群から選択され；
各Ｒ1が、任意によりフッ素を含有しており、および、任意によりアルキルで置換されている、Ｃ1〜Ｃ16アルキル、Ｃ1〜Ｃ16アリール、Ｃ1〜Ｃ16アルカリール、Ｃ1〜Ｃ16アラルキル、Ｃ1〜Ｃ16シクロアルキル、Ｃ1〜Ｃ16フルオロアルキルラジカル、および、Ｃ1〜Ｃ16芳香族炭素環からなる群から独立して選択され、ただし、４個のＲ1部分における炭素原子の総数は少なくとも１６であり；
Ｙはハロゲンまたはカルボエトキシラジカルである）
のものである、請求項９に記載の触媒系。
【請求項１１】
有機第４級塩が：
（Ｃ4Ｈ9）4Ｎ+Ｂｒ-、
（Ｃ4Ｈ9）4Ｎ+Ｃｌ-、
（Ｃ4Ｈ9）4Ｎ+Ｉ-、
（Ｃ4Ｈ9）4Ｎ+Ｆ-、
（Ｃ4Ｈ9）4Ｎ+ＯＡｃ-、
（ヘキシル）4Ｎ+Ｂｒ-、
（ヘプチル）4Ｎ+Ｃｌ-、
（Ｃ2Ｈ5）3Ｎ+ＣＨ2（Ｃ6Ｈ5）Ｂｒ-、
［ＣＨ3（ＣＨ2）１５］Ｎ+（ＣＨ3）３Ｂｒ-、
（Ｃ4Ｈ9）4Ｐ+Ｂｒ-、
（Ｃ6Ｈ5）3Ｐ+ＣＨ3Ｂｒ-、および
（Ｃ6Ｈ5）3Ｐ+ＣＨ2（Ｃ6Ｈ5）Ｂｒ-
からなる群から選択される、請求項１０に記載の触媒系。
【請求項１２】
ハロゲン化アルカリ金属、ハロゲン化アルカリ土類金属、元素ハロゲン、および、これらの混合物からなる群から選択される少なくとも１種のハロゲン供給源をさらに含む、請求項１０に記載の触媒系。
【発明の詳細な説明】
【技術分野】
【０００１】
本発明は、フッ素化アルキルアルコキシレート、ならびに、水素化ホウ素アルカリ金属および有機第４級塩を含む触媒系の存在下に、フッ素化アルコールをアルキレンエポキシドと接触させるその調製方法に関する。
【背景技術】
【０００２】
アルコールアルコキシレートを含有する材料が、広く多様な産業用途において、例えばノニオン性界面活性剤として用いられている。これらは、典型的には、１種または複数種の触媒の存在下での、アルコールと、エチレンオキシド（すなわち、オキシラン）またはプロピレンオキシド（すなわち、２−メチルオキシレン）などのアルキレンエポキシドとの反応により調製される。フッ素化アルキル基が組み込まれているアルコールとアルキレンエポキシドとの反応により調製されるフッ素化アルキルアルコキシレートは材料の重要なクラスである。フッ素化アルキルアルコキシレートは、数々の産業用途において特に有用であり、ポリ塩化ビニル（ＰＶＣ）フィルム、電気化学電池、ならびに、種々の光学用コーティングおよび他のコーティングの製造を含む種々の分野におけるノニオン性界面活性剤としての使用を含む。
【０００３】
フッ素化アルコールのアルコキシル化のための公知の触媒系および方法は、三フッ化ホウ素または四フッ化ケイ素などのルイス酸の単独での、金属水素化物、フッ化物、アルキルまたはアルコキシドと組み合わせた使用を含む。残念なことに、このような酸性の材料は、アルキルアルコキシル化の最中に、アルキレンエポキシドの二量体化などの副反応を触媒してジオキサンをも形成してしまう。強塩基を触媒として単独で用いることは、フッ素化アルコールのアルコキシル化に関しては満足できるものではない。
【０００４】
米国特許第５，６０８，１１６号明細書には、一般構造ＲfＣＨ2ＣＨ2ＯＨ（式中、Ｒfは３０個以下の炭素原子の直鎖または分岐鎖パーフルオロアルキル基である）を有するパーフルオロアルキルエタノールの市販されている混合物が、ヨウ素供給源および水素化ホウ素アルカリ金属を含む触媒系の存在下にアルコキシル化される、フルオロアルキルアルコキシレートの調製方法が開示されている。
【０００５】
８個以上の炭素を有する長鎖パーフルオロアルキル基に由来するフッ素化材料は高価である。従って、長鎖パーフルオロアルキル基と比して同一の、または、より良好な性能をもたらすことが可能である短鎖フッ素化基および部分フッ素化基を使用することで、フッ素含有量を低減させることが望ましい。米国特許第５，６０８，１１６号明細書中に開示されている触媒系は、短鎖または部分フッ素化基を有するアルコールのアルコキシル化に関して満足のいくものではない。この触媒系は、短鎖または部分フッ素化基を有するアルコールが利用される場合に、反応性が低く、かつ、反応速度が遅くなってしまう。
【０００６】
短鎖または部分フッ素化基を有するアルコールのアルコキシル化において所望の反応性をもたらす触媒系を用いるプロセスが必要とされている。本発明は、このようなプロセス、および、得られるフッ素化アルキルアルコキシレートを提供する。
【発明の概要】
【課題を解決するための手段】
【０００７】
本発明は、式（１ａ）の化合物：
Ｒf−（ＣＨ2ＣＦ2）n（ＣＨ2）m−（ＣＨ2ＣＨ2Ｏ）p−ＸＨ      （１ａ）
（式中、
Ｒfは、１〜６個の炭素原子の直鎖または分岐鎖パーフルオロアルキル基であり；
ｎは０〜４であり；
ＸはＯであり；
ｍは１〜６の整数であり；
ｐは１〜約４０の整数である）
の調製方法を含み、
式（４）のフッ素化アルコール
Ｒf−（ＣＨ2ＣＦ2）n（ＣＨ2）m−ＸＨ      （４）
（式中、
Ｒfは１〜６個の炭素原子の直鎖または分岐鎖パーフルオロアルキル基であり；
ｎは０〜４であり；
ｍは１〜６の整数であり；
ＸはＯである）
と、２〜１０個の炭素原子を有するアルキレンオキシド、または、前記アルキレンオキシドなどの混合物とを、（１）少なくとも１種の水素化ホウ素アルカリ金属、および、（２）少なくとも１種の有機第４級塩を含む触媒系の存在下に接触させる工程を含む。任意により、ハロゲン化アルカリ金属、ハロゲン化アルカリ土類金属、元素ハロゲン、および、これらの混合物からなる群から選択されるハロゲン供給源が触媒中に存在している。
【０００８】
本発明は、（１）水素化ホウ素アルカリ金属、および、（２）少なくとも１種の有機第４級塩を含む触媒系をさらに含む。
【発明を実施するための形態】
【０００９】
本明細書において商標はすべて大文字で記載されている。
【００１０】
本発明は、式（１）のフッ素化アルキルアルコキシレート
Ｒf−（ＣＨ2ＣＦ2）n（ＣＨ2）m−（ＣＨ2ＣＨ2Ｏ）p−ＸＨ      （１）
（式中、
Ｒfは、１〜６個の炭素原子の直鎖または分岐鎖パーフルオロアルキル基であり；
ｎは１〜４の整数であり；
ＸはＯであり；
ｍは１〜６の整数であり；
ｐは１〜約４０の整数である）
の調製方法を含む。
【００１１】
式（１）の好ましい化合物は、Ｒfが、４個または６個の炭素を有するパーフルオロアルキルであるものである。また、ｍが１〜４であり、より好ましくは２〜４である式（１）の化合物が好ましい。また、ｐが１〜約３０、好ましくは１〜２０、および、より好ましくは４〜１３の整数である式（１）の化合物が好ましい。
【００１２】
式（１）の化合物は、Ｒf（ＣＨ2ＣＦ2）n−部分（式中、Ｒfは１〜６個の炭素原子を有する短鎖パーフルオロアルキル基である）を含有する少なくとも１種の部分フッ素化アルコールが、水素化ホウ素アルカリ金属および有機第４級塩を含む触媒系の存在下にアルキレンエポキシドと接触させられる方法により調製される。この調製方法の詳細が以下に記載されている。
【００１３】
式（１）のフッ素化アルキルアルコキシレートは、ポリ塩化ビニル（ＰＶＣ）フィルム、電気化学電池、および、種々の光学コーティングの生産におけるノニオン性界面活性剤としての使用を含む数々の産業用途において特に有用である。本発明のフッ素化アルキルアルコキシレートの所望の特性の一つは、水性媒体において、きわめて低い濃度で表面張力を低下させることが可能であることである。典型的には、式（１）の化合物の使用は、水中に０．１％で２５ｍＮ／ｍ未満の表面張力をもたらす。この界面活性剤の特性は、特に均染剤および粘着防止剤として、塗料、染料、研磨剤、および、他のコーティング組成物などの種々のコーティングを含む多くの水性媒体における使用がもたらされる。本発明の化合物はまた、種々の油田作業において有用である。
【００１４】
Ｒfは、６個以下の炭素原子を有する短鎖パーフルオロアルキル基である。式（１）のフッ素化アルキルアルコキシレートの利点の１つは、フッ素効率を高めつつ所望の表面特性をもたらすことである。本明細書において用いられるところ、「フッ素効率」という用語は、同一のまたは高められた表面特性を達成するために、フッ素化化合物を最低限の量で、および、フッ素をより低いレベルで用いることができる能力を意味する。式（１）の化合物はまた、表面張力を低減させる界面活性剤として有用であると共に、部分フッ素化および／または６個以下の炭素の短鎖パーフルオロアルキル鎖長により低いフッ素含有量を有しつつも低い限界ミセル濃度を有する。
【００１５】
液体の表面挙動の改変方法は、液体に、上記に定義されている式（１）の化合物を添加する工程を含む。脱イオン水の通常の表面張力は７２ダイン／ｃｍ（７２ｍＮ／ｍ）である。上記の式（１）の化合物は、特定の量で表面張力を低減させる界面活性剤である。一般に、水中の界面活性剤の濃度が高いほどより良好な性能が達成される。典型的には液体である媒体におけるこのような表面張力値は、媒体中に約０．５重量％未満の界面活性剤の濃度で、約２５ミリニュートン／メートル（ｍＮ／ｍ）未満、好ましくは約２１ミリニュートン／メートル（ｍＮ／ｍ）未満である。
【００１６】
この方法は、典型的には、被覆剤、洗浄剤、油田剤、および、多くの他の用途などの多様な用途における表面張力および限界ミセル濃度（ＣＭＣ）値を低下させるために、表面挙動を改変させる工程を含む。本発明の方法を用いて改変させることが可能である表面挙動のタイプとしては、湿潤性、浸透性、延展性、均展性、流動性、乳活性、分散性、忌避性、分離性、潤滑性、腐食性、接着性、不粘着性、発泡性、および、安定性が挙げられる。本発明の方法において用いられることが可能である液体のタイプとしては、コーティング組成物、ラテックス、塗料、染料、ポリマー、床仕上剤、インク、乳化剤、発泡剤、離型剤、撥水撥油剤、流れ調整剤、フィルム蒸発抑制剤、湿潤剤、浸透剤、洗浄剤、研削剤、電気めっき剤、腐食抑制剤、エッチング剤溶液、はんだ剤（ｓｏｌｄｅｒｉｎｇ  ａｇｅｎｔ）、分散助剤、微生物剤、パルプ化助剤、すすぎ助剤（ｒｉｎｓｉｎｇ  ａｉｄ）、艶出剤、パーソナルケア組成物、乾燥剤、静電防止剤、床仕上剤、または、結合剤が挙げられる。
【００１７】
式（１）の化合物および方法は、ガラス、木材、金属、レンガ、コンクリート、セメント、天然および合成石材、タイル、合成床材、紙、生地材料、プラスチック、ならびに、塗料用のコーティング配合物などの、低い表面張力が所望される多様な用途に有用である。これらの化合物および方法は、床、家具、靴、および、自動車の手入れのために湿潤性、均展性、および、光沢を向上させるためのワックス、仕上げ剤、および研磨剤に有用である。化合物および方法はまた、ガラス、タイル、大理石、セラミック、リノリウムおよび他のプラスチック、金属、石、積層体、天然および合成ゴム、樹脂、プラスチック、繊維、ならびに、布用の多様な水性および非水性洗浄用製品において有用である。式（１）の化合物はまた、掘削および抗井刺激用途に用いられる油田剤においても有用である。
【００１８】
本発明は、式（１ａ）：
Ｒf−（ＣＨ2ＣＦ2）n（ＣＨ2）m−（ＣＨ2ＣＨ2Ｏ）p−ＸＨ      （１ａ）
（式中、
Ｒfは、１〜６個の炭素原子の直鎖または分岐鎖パーフルオロアルキル基であり；
ｎは０〜４であり；
ＸはＯであり；
ｍは１〜６の整数であり； 
ｐは１〜約４０の整数である）
の化合物の調製方法を含む。
【００１９】
本発明の方法は、式（４）；
Ｒf−（ＣＨ2ＣＦ2）n（ＣＨ2）m−ＸＨ      （４）
（式中、
Ｒfは、１〜６個の炭素原子の直鎖または分岐鎖パーフルオロアルキル基であり；
ｎは０〜４であり；
ｍは１〜６の整数であり；
ＸはＯである）
のフッ素化アルコール、または、このようなフッ素化アルコールの混合物と、アルキレンエポキシドなどの１種または複数種のアルコキシル化剤とを、（１）水素化ホウ素アルカリ金属、および、（２）少なくとも１種の有機第４級塩を含む触媒系の存在下に接触させる工程を含む。任意により、ヨウ化アルカリ金属、ヨウ化アルカリ土類金属、元素ヨウ素、および、これらの混合物からなる群から選択されるヨウ素供給源もまた存在している。触媒系は、強塩基などの助触媒または他の触媒の不在下においても有効であるが、このような材料が所望の場合には存在していることが可能である。
【００２０】
式（１）の化合物は式（１ａ）に含まれる。
【００２１】
本発明の方法における反応体として用いられる好適なフッ素化アルコールは、上記に定義されている式（４）のものである。好ましいアルコールは、Ｒfが４〜６個の炭素、および、より好ましくは４個の炭素を含むパーフルオロアルキル基であるものである。また、ｎが０〜３、より好ましくは０〜２、および、より好ましくは１であり；ｍが１〜４、好ましくは２〜４、より好ましくは２であるアルコールが好ましい。
【００２２】
多数のアルコキシル化剤のいずれかが、本発明の方法における反応体として用いられることが可能である。アルキレンエポキシドが好ましい。これらのうち、エチレンオキシド（オキシラン）、プロピレンオキシド（２−メチルオキシラン）、および、これらの混合物が好ましい。２種以上のエチレンオキシドを、混合物として、または、順次に添加することが可能である。速い反応性のためエチレンオキシドを単独で用いることが好ましい。
【００２３】
接触させる工程は、触媒系の存在下に、約９０℃〜２００℃の範囲内の温度で実施される。実機操業に関しては、約１２０℃〜約１７０℃の温度でこのプロセスを実施することが好ましい。温度は、技術分野において公知である適切な手段によって好適な範囲内に維持される。このプロセスは、大気圧〜約１００ｐｓｉｇ（７９１×１０3Ｐａ）の圧力で実施される。約大気圧〜５０ｐｓｉｇ（４４６×１０3Ｐａ）、より好ましくは約２０ｐｓｉｇ（２３９×１０3Ｐａ）〜約５０ｐｓｉｇ（４４６×１０3Ｐａ）の圧力が好ましい。
【００２４】
本発明の方法は、その操作における柔軟性を達成している。触媒は、アルコキシル化剤の添加前、または、またはその最中にフッ素化アルコールに添加されることが可能である。好ましくは、フッ素化アルコールは、アルコキシル化剤および加熱の前に触媒と混合される。
【００２５】
本発明の方法において用いられる触媒系は、以下のとおり２種の要素を含む：（１）水素化ホウ素アルカリ金属、および、（２）少なくとも有機第４級塩。ハロゲン化アルカリ金属、ハロゲン化アルカリ土類金属、元素ハロゲン、および、これらの混合物からなる群から選択される少なくとも１種のハロゲン供給源が任意により、触媒系中に存在していることが可能である。
【００２６】
本発明の方法において用いられる触媒系における使用に好適な水素化ホウ素アルカリ金属としては、水素化ホウ素ナトリウム、水素化トリエチルホウ素ナトリウム、水素化ホウ素カリウム、および水素化ホウ素リチウムが挙げられる。水素化ホウ素ナトリウムが好ましい。触媒中の水素化ホウ素アルカリ金属対フッ素化アルコールのモル比は、後半に様々であることが可能であり、少なくとも約０．００５〜１．０、または、これ以上である。上限は、水素化ホウ素の過剰な使用の経費、生成物および廃棄物流の過剰量の水素化ホウ素での汚染、および、アルコキシル化反応の発熱量の制御の潜在的な困難性などの実用上の見地によってのみ定められている。好ましくは、モル比は、約０．００５：１．０〜約０．２５：１．０である。水素化ホウ素対フッ素化アルコールの最適なモル比は、フッ素化アルコールおよびアルコキシル化剤の構造、ならびに、反応容器の温度、圧力および冷却効率などの要因によって影響されることとなる。本発明の目的に有用な、１００℃〜１４５℃、大気圧下での、エチレンオキシド、プロピレンオキシド、ブチレンオキシド、スチレンオキシド等などのアルキレンオキシドとフッ素化アルコールとの反応に関して、水素化ホウ素対フッ素化アルコールの好ましいモル比は、約０．０２５〜１．０、および、より好ましくは約０．１〜１．０の範囲内である。
【００２７】
本発明の方法において用いられる触媒系における使用に好適な有機第４級塩は、式（２）
［（Ｒ1）4Ｑ］+Ｙ-      （２）
（式中、
Ｑは、窒素、リン、砒素、アンチモン、および、ビスマスからなる群から選択される周期律表の第Ｖｂ族の元素であり；
各Ｒ1は、任意によりフッ素を含有しており、および、任意によりアルキルで置換されている、Ｃ1〜Ｃ16アルキル、Ｃ1〜Ｃ16アリール、Ｃ1〜Ｃ16アルカリール、Ｃ1〜Ｃ16アラルキル、Ｃ1〜Ｃ16シクロアルキル、Ｃ1〜Ｃ16フルオロアルキルラジカル、および、Ｃ1〜Ｃ16芳香族炭素環からなる群から独立して選択され、ただし、４個のＲ1部分における炭素原子の総数は少なくとも１６であり；
Ｙはハロゲンまたはカルボエトキシラジカルである）
の１つまたは複数の基を含む。
【００２８】
本発明の方法において用いられる触媒系における使用に好適な好ましい有機第４級塩は、Ｒ1が、アルキル、アリール、アルカリール、アラルキル、および、シクロアルキルラジカルからなる群から選択されるが、ただし、４個のＲ1部分における炭素原子の総数が少なくとも１６であり、好ましくは約２８〜４０である式（２）のものである。また、Ｑが窒素およびリンである第４級塩も好ましい。
【００２９】
本発明において用いられる触媒系における使用に好適な式（２）の特定の有機第４級塩の例としては、以下の：
（Ｃ4Ｈ9）4Ｎ+Ｂｒ-、
（Ｃ4Ｈ9）4Ｎ+Ｃｌ-、
（Ｃ4Ｈ9）4Ｎ+Ｉ-、
（Ｃ4Ｈ9）4Ｎ+Ｆ-、
（Ｃ4Ｈ9）4Ｎ+ＯＡｃ-、
（ヘキシル）4Ｎ+Ｂｒ-、
（ヘプチル）4Ｎ+Ｃｌ-、
（Ｃ2Ｈ5）3Ｎ+ＣＨ2（Ｃ6Ｈ5）Ｂｒ-、
［ＣＨ3（ＣＨ2）１５］Ｎ+（ＣＨ3）３Ｂｒ-、
（Ｃ4Ｈ9）4Ｐ+Ｂｒ−、
（Ｃ6Ｈ5）3Ｐ+ＣＨ3Ｂｒ-、
（Ｃ6Ｈ5）3Ｐ+ＣＨ2（Ｃ6Ｈ5）Ｂｒ-
が挙げられる。
【００３０】
上記の式（２）（［（Ｒ1）4Ｑ］+Ｙ-）によって表されている多くの他の特定の有機第４級塩はまた、本発明において用いられる触媒系における使用に好適である。本明細書における触媒として有用な市販されている塩の例としては、共にＭｉｌｗａｕｋｅｅ，ＷＩのＡｌｄｒｉｃｈ  Ｃｈｅｍｉｃａｌ  Ｃｏｍｐａｎｙから入手可能であるメチルトリカプリル塩化アンモニウム、および、メチルトリアルキル（Ｃ8〜Ｃ10）塩化アンモニウムが挙げられる。
【００３１】
普通、反応系に関与する相が水性および有機系である場合、約７０個の炭素原子が一定の実用上の限定によって課せられる上限を表すが、第４級塩に包含される炭素原子の理論的な最大数は存在しない。式（２）における炭化水素の一種は、第４級基によりさらに置換されて、式（３）
【００３２】
【化１】
2012525438.tif 000002
【００３３】
（式中、Ｑ、ＹおよびＲ1は式（２）に定義されているとおりである）
により表されているジ第４級塩を形成することが可能である。
【００３４】
式（３）のジ第４級塩はまた、本発明において用いられる触媒系における使用に好適である。さらに、一般式［（Ｒ1）4Ｑ］+Ｙ-（２）が複数回反復して一緒に結合している多官能性第４級塩もまた本発明の方法において効果的に用いられることが可能である。単官能性、二官能性、および、多官能性第４級塩を含むこのような塩の混合物もまた本発明の方法において用いられることが可能である。
【００３５】
触媒において適用される第４級塩の量は、かなり幅広く影響される。水素化ホウ素アルカリ金属の存在下でのフッ素化アルコールのアルコキシル化のために好適な本明細書に記載の第４級塩は、約０．１：１〜約３：１の式２および式３対水素化ホウ素アルカリ金属におけるＱのモル比で利用される。
【００３６】
本発明の方法において用いられる触媒系における使用に好適なハロゲン供給源としては、元素ハロゲン、ハロゲン化リチウム、ハロゲン化ナトリウム、ハロゲン化カリウム、ハロゲン化カルシウム、および、周期律表の第Ｖｂ族の元素のハロゲン化物が挙げられる。これらのハロゲン供給源のうち、好ましいハロゲンは、ヨウ素、臭素、および、塩素である。好ましいハロゲン供給源は、元素ハロゲン、ハロゲン化ナトリウム、または、これらの混合物である。本発明の触媒系における使用については、ヨウ素、ヨウ化ナトリウム、または、これらの混合物が特に好ましい。ハロゲン供給源対水素化ホウ素アルカリ金属のモル比は、約０．０１：１０および約３００：１の範囲内である。１００℃〜１４５℃、大気圧下での本発明の目的のために有用なアルキレンオキシドのフッ素化アルコールとの反応について、好ましいハロゲン供給源対水素化ホウ素アルカリ金属のモル比は、約０．１：１．０〜約０．５：１．０の範囲であり、最も好ましいモル比は、約０．１：１．０〜０．３：１．０の範囲内である。水素化ホウ素に比して高レベルのハロゲン供給源では、アルコキシル化反応は阻害される傾向にあり、反応速度が遅い可能性がある。
【００３７】
既述のとおり、本発明の方法において用いられる触媒系は、１）水素化ホウ素アルカリ金属、および、２）有機第４級塩の混合物を含む。理論に束縛されることは望まないが、第４級塩の触媒活性は相間移動触媒とみなされると考えられている。これは、極性の低い異なる相への塩の顕著な溶解度によって特徴付けられる。数々の相中の反応体および生成物が相互に反応する程度または速度の相当の増加は触媒系の存在により生じる。
【００３８】
通常はアンモニウムまたはホスホニウム第４級塩である一定の有機第４級塩は、他の反応体を含有する相よりも、最も極性の低い反応体を含有する相中により可溶性である相間移動触媒として反応プロセスに導入されることにより作用する。より具体的には、これらの有機第４級塩の相間移動触媒としての使用は、不均質な反応系中に実施されることが可能である。本明細書において、「不均質な反応」という用語は、反応に関与する反応体および／または生成物が、液体−液体または液体−固体相を含む個別の相中にあることを意味する。これらの有機第４級塩は、個別の相間の相界面を超えた反応体、生成物、イオン、または、他の反応性もしくは官能基の移動により、このような不均質な反応を効果的に触媒することが可能である。例えば、反応体または生成物を含有する個別の相は極性および／または溶解度が異なることとなり、有機第４級塩は極性の低い相中により優先的に可溶性であるよう選択されることとなる。有機第４級塩はまた、２つもしくは複数の個別の相にわたって反応体、生成物、イオン、または、他の反応性もしくは官能基を移行させて、不均質な反応を促進させることが可能である。
【００３９】
本発明の方法における使用に好適な溶剤は、本発明の方法において用いられる反応体および生成物に明確な溶解度を示すものである。いくつかはまた、反応性を高めるともみなされることが可能である。このような溶剤の例としては、エチレングリコールジメチルエーテル（ジメチルエチレングリコール、または、グリムとも呼ばれる）、ジ−エチレングリコールジメチルエーテル（ジメチルジエチレングリコール、またはジグリムとも呼ばれる）、トリ−エチレングリコールジメチルエーテル（トリメチルジエチレングリコール、またはトリグリムとも呼ばれる）、またはテトラ−エチレングリコールジメチルエーテル（テトラメチルジエチレングリコール、またはテトラグライムとも呼ばれる）、ならびに、エチレンオキシド環式六量体（ＣＡＳ  ＲＮ：１７４５５−１３−９）およびエチレンオキシド環式五量体（ＣＡＳ  ＲＮ：３３１００−２７−５）などの環式エーテル等が挙げられる。これらの本発明の方法に好適な溶剤の選択は、これらの個別の相中への溶解度、沸点、および、除去の可能性に応じる。
【００４０】
不活性材料または他の溶剤もまた反応の最中に存在していることが可能である。好ましい実施形態において、フッ素化アルコールまたはアルコール混合物は、触媒系の存在下にアルコキシル化剤とそのままで接触させられる。フッ素化アルコールは、アルコキシル化剤との反応に先駆けて、望ましくない副反応を回避するために、当業者に公知の方法を用いて完全に乾燥されていることも好ましい。本発明の方法は、非フッ素化アルコールのアルコキシル化にも良好に適用可能である。
【００４１】
本発明の方法の特定の一実施形態において、上記に定義されている式（１）のフッ素化アルキルアルコキシレートは、以下の式：
【００４２】
【化２】
2012525438.tif 000003
【００４３】
に従い、上記に定義されている、式（４）Ｒf（ＣＨ2ＣＦ2）n（ＣＨ2）mＸＨの一般構造を有するフッ素化アルコールと、エチレンオキシドとの、上記の触媒の存在下での反応により調製される。
【００４４】
本発明の方法において反応体として用いられる式（４）
Ｒf（ＣＨ2ＣＦ2）n（ＣＨ2）m−ＯＨ      （４）
（式中、Ｒfは１〜６個の炭素原子を有する直鎖または分岐鎖パーフルオロアルキル基であり、下付文字ｎは０〜４であり、および、ｍは、１〜６、好ましくは１〜４、より好ましくは２〜４の整数である）のフッ素化アルコールは、ｎが正の整数である、以下のスキーム１による合成により入手可能である。
【００４５】
【化３】
2012525438.tif 000004
【００４６】
フッ化ビニリデンと直鎖または分岐鎖パーフルオロヨウ化アルキルとの反応は、構造Ｒf（ＣＨ2ＣＦ2）qＩ（式中、Ｒfは式（４）に定義されているとおりであり、および、ｑは１〜４である）の化合物をもたらす。例えば、Ｂａｌａｇｕｅら、「Ｓｙｎｔｈｅｓｉｓ  ｏｆ  ｆｌｕｏｒｉｎａｔｅｄ  ｔｅｌｏｍｅｒｓ，Ｐａｒｔ  １，Ｔｅｌｏｍｅｒｉｚａｔｉｏｎ  ｏｆ  ｖｉｎｙｌｉｄｅｎｅ  ｆｌｕｏｒｉｄｅ  ｗｉｔｈ  ｐｅｒｆｌｕｏｒｏａｌｋｙｌ  ｉｏｄｉｄｅｓ」，Ｊ．Ｆｌｕｏｒｉｎｅ  Ｃｈｅｍ．（１９９５年），７０（２），第２１５〜２３ページを参照のこと。特定のヨウ化物テロマーが分留により単離される。ヨウ化物テロマーは、米国特許第３，９７９，４６９号明細書に記載の手法によりエチレンで処理されて、ｒが１〜３以上であると共にｑが１〜４であるヨウ化エチレンテロマー（スキーム１のＶＩ）をもたらす。ヨウ化エチレンテロマー（スキーム１のＶＩ）は、オレウムで処理され、および、加水分解されて、国際公開第９５／１１８７７号パンフレットに開示されている手法に従い、対応するアルコールテロマー（スキーム１のＶ）をもたらす。あるいは、ヨウ化エチレンテロマー（スキーム１のＶＩ）は、Ｎ−メチルホルムアミドで処理され、続いて、エチルアルコール／酸加水分解されることが可能である。
【００４７】
ｎが０である式（４）のフッ素化アルコールは公知であり、市販されている。これらは、好適な触媒の存在下でのテトラフルオロメチレンのクロメライゼーション（ｋｌｏｍｅｒｉｚａｔｉｏｎ）、続いて、エチル化および加水分解によるものなどの従来の方法によって調製される。米国特許第５，０９７，０９０号明細書を参照のこと。
【００４８】
以下の器具および試験法を、本明細書における実施例において用いた。
【００４９】
器具
２５０ｍＬ丸底フラスコ（ＲＢＦ）を反応器として用いた。フラスコは、エチレンオキシド（ＥＯ）供給ラインに接続されたガス導入チューブ、ドライアイスコンデンサ、および、機械的攪拌機を備えていた。Ｊ−ＫＥＭ，Ｇｅｍｉｎｉ  ｃｏｎｔｒｏｌｌｅｒ（Ｓｔ．Ｌｏｕｉｓ，ＭＯのＪ−ＫＥＭ  Ｓｃｉｅｎｔｉｆｉｃ，Ｉｎｃ．製）に接続した熱電対を用いてバッチ温度を制御した。
【００５０】
エチレンオキシド（ＥＯ）供給ラインは、実験室用の秤の上に設置した２．２７ｋｇエチレンオキシドボンベを備えていた。エチレンオキシドボンベは外部遮断ゲートバルブを備えていると共に、チェックバルブおよびニードルコントロールバルブが直列に接続していた。このＥＯ供給ラインはＴ−ラインを介して乾燥窒素流に接続して、窒素とＥＯとの混合物を反応器に流入させていた。反応器の直前にドライトラップを導入して、予期しない反応器からの逆流に対するＥＯ供給ラインの緩衝とした。流れは、Ｗｉｌｍｉｎｇｔｏｎ，ＤＥのＥ．Ｉ．ｄｕ  Ｐｏｎｔ  ｄｅ  Ｎｅｍｏｕｒｓ  ａｎｄ  Ｃｏｍｐａｎｙ製のＫＲＹＴＯＸで満たしたガスバブラー、ならびに、窒素およびＥＯの各々の両方へのライン中の２個のロトメータにより監視した。
【００５１】
スクラバーシステムをドライアイスコンデンサからの出口ラインに含めた。出口ラインはＫＲＹＴＯＸ出口バブラーを通り、次いで、２つのスクラバーボトル（反応器とスクラバーとの間の緩衝として作用する第１の乾燥ボトルと、１０％水性水酸化ナトリウムで満たされた第２のスクラバー）を通っていた。
【００５２】
試験法１−表面張力計測
Ｋｒｕｅｓｓ  Ｔｅｎｓｉｏｍｅｔｅｒ、Ｋ１１  Ｖｅｒｓｉｏｎ  ２．５０１を器具に付属の説明書に従って用いて表面張力を計測した。Ｗｉｌｈｅｌｍｙプレート方法を用いた。周長が既知である垂直なプレートをはかりに取り付け、および、濡れによる力を計測した。被試験サンプルは水で希釈した。実施例の各々を脱イオン水中の添加剤の固形分に基づく重量基準で脱イオン水に添加し；標準偏差は１ダイン／ｃｍ（１ｍＮ／ｍ）未満であり；温度は約２１℃であった。脱イオン水の通常の表面張力は７２〜７３ダイン／ｃｍ（７２〜７３ｍＮ／ｍ）である。１０個の反復試料の各々の希釈物を試験し、および、以下の機械設定を用いた：方法：プレート法ＳＦＴ；間隔：１．０秒；濡れ長さ：４０．２ｍｍ；読み取り限界：１０；最低標準偏差：２ダイン／ｃｍ（２ｍＮ／ｍ）；Ｇｒ．Ａｃｃ．：９．８０６６５ｍ／ｓ2。
【実施例】
【００５３】
実施例１
清浄な乾燥した丸底フラスコ（ＲＢＦ）に、４０グラムの精製Ｃ4Ｆ9（ＣＨ2ＣＦ2）nＣＨ2ＣＨ2ＯＨ（１２１．９ｍｍｏｌ）（式中、主にｎ＝１）、０．１７５グラム（１．１６ｍｍｏｌ）のヨウ化ナトリウム、０．２０グラム（５．２９ｍｍｏｌ）の水素化ホウ素ナトリウムおよび０．４３グラム（１．１７ｍｍｏｌ）のヨウ化テトラ−ｎ−ブチルアンモニウムを仕込んだ。反応器をＮ2パージ下（ＥＯ供給なし）に約１２５℃まで加熱し、１時間保持して、触媒形成中の水素の発生を完了させた。窒素パージを閉じた状態での出口バブラーでの泡立ちの消失によって示される水素の発生が終わった後、ＥＯの供給を開始した。約１２５℃±１５℃で維持しながら１〜４グラムの小増分でエチレンオキシドを導入した。エチレンオキシドの添加は約３〜８時間のシフトで６日間にわたって継続し、反応混合物を、一晩の間、窒素下に冷却および静置させた。反応は大気圧で行った。反応器へのエチレンオキシドの添加は、添加の最中でのエチレンオキシドボンベの総重量の差異により推定した。エチレンオキシドの添加は大気圧で行い、および、未反応エチレンオキシドをスクラバーに蒸発させた。反応の進行は、1Ｈ  ＮＭＲ（ＣＤ2Ｃｌ2／トリフルオロ酢酸無水物、５００ＭＨｚ）により特徴付け、および、（ＥＯ＃）、または、重合度（ＤＰ）としても公知であるエトキシル化アルコールのエチレンオキシド番号として表１に示されている。この実験の目的のための（ＥＯ＃）は、エチレンオキシド（ＥＯ）のモル数をエトキシル化アルコールのモル数で除したものと定義される。反応１日目の終了時で、約６．５グラムのＥＯ（累積量）がフラスコに投入されており、（ＥＯ＃）は１．４であった。２日目の終了時で、約２５〜２７グラムのＥＯ（累積量）がフラスコに投入されており、ＥＯ＃は１．５であった。３日目の後、ＥＯの消費は過度に遅いことが明らかであり、追加の０．１８グラムのＮａＩ、０．１８グラムのＮａＢＨ4、および０．４３グラムのヨウ化テトラ−ｎ−ブチルアンモニウムを反応混合物に添加した。混合物を８０℃に再加熱し、および、１時間保持して、触媒形成させ、および、発生した水素を通気させた。水素の発生は上記に記載の通りであった。エチレンオキシドの添加を再開し、混合物のサンプルを採取し、および、以下のとおり、経時的に1Ｈ  ＮＭＲ（ＣＤ2Ｃｌ2／トリフルオロ酢酸無水物、５００ＭＨｚ）により特徴付けた。４日目の終了時で、約４５〜４７グラムのＥＯ（累積量）がフラスコに投入されており、ＥＯ＃は３．４であった。５日目の終了時で、約５０〜５２グラムのＥＯ（累積量）がフラスコに投入されており、ＥＯ＃は５．９であった。６日目の終了時で、約５３〜５５グラムのＥＯ（累積量）がフラスコに投入されており、ＥＯ＃は６．４であった。６日目のエチレンオキシドの添加の後、混合物を室温に冷却したところ、反応質量は合計で６５．２グラムであった。６日目からの最終生成物を、1Ｈ  ＮＭＲ（ＣＤ2Ｃｌ2／トリフルオロ酢酸無水物、５００ＭＨｚ）により、Ｃ4Ｆ9（ＣＨ2ＣＦ2）nＣＨ2ＣＨ2（ＯＣＨ2ＣＨ2）p−ＯＨ（主にｎ＝１およびｐは約６．４であった）として特徴付けた。反応および転換の進行が表１に示されている。実施例１からの６日目終了時の最終生成物を水に添加し、および、試験法１に従って表面張力について試験を行った。結果は表４のとおりである。
【００５４】
【表１】
2012525438.tif 000005
【００５５】
表１において、ＥＯ＝エチレンオキシド；ＥＯ＃＝エチレンオキシドのモル数／エトキシル化アルコールのモル数である。
【００５６】
表１中のデータは、アルコールが、本発明の方法を用いて高い割合でエトキシル化アルコールに転化されたことを示す。
【００５７】
比較例Ａ
清浄な乾燥した丸底フラスコに、４０グラムの精製Ｃ4Ｆ9（ＣＨ2ＣＦ2）nＣＨ2ＣＨ2ＯＨ（１２１．９ｍｍｏｌ）（主にｎ＝１）、０．３５ｇｍｓ（２．３３ｍｍｏｌ）のヨウ化ナトリウム、および、０．２０グラム（５．２９ｍｍｏｌ）の水素化ホウ素ナトリウムを仕込んだ。反応器を窒素パージ下（エチレンオキシド供給なし）に約１２５℃に加熱し、約１時間保持して水素の発生を完了させた。次いで４０ｇｍｓのエチレンオキシドを、実施例１と同一のプロセスにおいて徐々にフラスコに添加した。反応の後、反応混合物の一部を減圧下、１２６℃、１２ｍｍ  Ｈｇ（１６００Ｐａ）で精製して、過剰量のＣ4Ｆ9（ＣＨ2ＣＦ2）nＣＨ2ＣＨ2ＯＨを除去した。遊離アルコール蒸留画分は１７．５ｇｍｓと計量され、エトキシル化ポット残渣は１１．５ｇｍｓと計量された。最終生成物エトキシレート残渣を、1Ｈ  ＮＭＲ（ＣＤ2Ｃｌ2トリフルオロ酢酸無水物、５００ＭＨｚ）により、Ｃ4Ｆ9（ＣＨ2ＣＦ2）nＣＨ2ＣＨ2（ＯＣＨ2ＣＨ2）p−ＯＨ（主に、ｎ＝１およびｐは約１．９であった）として特徴付けた。反応および転換の進行が表２に示されている。
【００５８】
【表２】
2012525438.tif 000006
【００５９】
表２において、ＥＯ＝エチレンオキシド；ＥＯ＃＝エチレンオキシドのモル数／エトキシル化アルコールのモル数である。
【００６０】
表２中のデータは、わずかに３５％のエトキシル化アルコールへの転換を示す。実施例１（表１）との比較では、本発明の方法は、２５〜２７モルのエチレンオキシドの使用でより高い割合の転化、および、４５〜４７モルのエチレンオキシドの使用で９０％の転換を示し、それ故、本発明の方法の優位性を実証している。
【００６１】
実施例２
清浄な乾燥した（丸底フラスコ）ＲＢＦに、４０グラムの精製Ｃ4Ｆ9（ＣＨ2ＣＦ2）nＣＨ2ＣＨ2ＯＨ（１２１．９ｍｍｏｌ）（主にｎ＝１）；０．２０ｇｍｓ（１．３３ｍｍｏｌ）のヨウ化ナトリウム）、０．２０グラム（５．２９ｍｍｏｌ）の水素化ホウ素ナトリウムおよび．４７グラム（１．１６ｍｍｏｌ）のメチルトリフェニルホスホニウムヨージドを仕込んだ。反応器を窒素パージ下（ＥＯ供給なし）で約８０℃に加熱し、約１時間保持して、触媒形成中の水素の発生を完了させた。窒素パージを閉じた状態での出口バブラーでの泡立ちの消失によって示される水素の発生が終わった後、ＥＯの供給を開始した。１２５℃±１５℃への維持を試みながら、１〜４グラムの小増分でエチレンオキシドを導入した。エチレンオキシドの添加は約３〜８時間のシフトで６日間にわたって継続し、反応混合物を、一晩の間、窒素下に冷却および静置させた。反応は大気圧で行ったため、反応器へのエチレンオキシドの添加は、添加の最中でのエチレンオキシドボンベの総重量の差異により推定した。未反応エチレンオキシドはすべてスクラバーに蒸発させた。反応の進行は、実施例１に記載の方法による1Ｈ  ＮＭＲ（ＣＤ2Ｃｌ2／トリフルオロ酢酸無水物、５００ＭＨｚ）により特徴付けた。２日目の終了時で、約６．０グラムのＥＯ（累積量）がフラスコに投入されており、ＥＯ＃は２であった。２日目の後、ＥＯの消費は過度に遅いことが明らかであり、追加の０．１８グラムのＮａＩ、０．２０グラムのＮａＢＨ4を反応混合物に添加した。混合物を１２５℃に再加熱し、および、約１．３時間保持して、触媒形成させ、および、発生したＨ2を通気させた。水素の発生は上記に記載の通りであった。エチレンオキシドの添加を再開し、経時的に混合物のサンプルを採取した。３日目の終了時で、約１０〜１２グラム（累積量）のＥＯがフラスコに投入されており、ＥＯ＃は１．７であった。５日目の終了時で、約２１〜２３グラム（累積量）のＥＯがフラスコに投入されており、ＥＯ＃は２．３であった。反応はなお遅く見えたので、追加の０４７グラムのメチルトリフェニルホスホニウムヨージドをフラスコに添加した。６日目の終了時で、４７．５〜５０．５グラムのＥＯ（累積量）がフラスコに投入されており、ＥＯ＃は６．２であった。６日目のエチレンオキシドの添加の後、混合物を室温に冷却したところ、反応質量は合計で６７．２グラムであった。上記の６日目からの最終生成物を、1Ｈ  ＮＭＲ（ＣＤ2Ｃｌ2／トリフルオロ酢酸無水物、５００ＭＨｚ）により、Ｃ4Ｆ9（ＣＨ2ＣＦ2）nＣＨ2ＣＨ2（ＯＣＨ2ＣＨ2）p−ＯＨ（主にｎ＝１およびｐは約６．２であった）として特徴付けた。反応および転換の進行が表３に示されている。実施例２からの最終生成物を水に添加し、および、試験法１に従って表面張力について試験を行った。結果は表４のとおりである。
【００６２】
【表３】
2012525438.tif 000007
【００６３】
表３において、ＥＯ＝エチレンオキシド；ＥＯ＃＝エチレンオキシドのモル数／エトキシル化アルコールのモル数である。
【００６４】
表３中のデータは、アルコールが、本発明の方法を用いて高い割合でエトキシル化アルコールに転化されたことを示す。
【００６５】
比較例Ｂ
式ＣxＦ2x+1ＣＨ2ＣＨ2（ＯＣＨ2ＣＨ2）pＯＨ（式中、ｘは、約４〜約１４の分布を有しており、および、ｐ（平均エトキシル化度）は約７であった）によって表される、Ｗｉｌｍｉｎｇｔｏｎ  ＤＥのＥ．Ｉ．ｄｕ  Ｐｏｎｔ  ｄｅ  Ｎｅｍｏｕｒｓ  ａｎｄ  Ｃｏｍｐａｎｙ製の市販されているフルオロアルキルアルコキシレートを水に添加し、試験法１に従って表面張力を試験した。結果は表４のとおりである。
【００６６】
【表４】
2012525438.tif 000008
【００６７】
表４中のデータは、本発明の化合物を添加すると、各水溶液の表面張力が顕著に低減したことを示す。パーフルオロアルキル基中に６個の炭素を有する実施例１および２は、４〜１４個の炭素を有するパーフルオロアルキルの混合物を有し、それ故、フッ素が高い含有量で存在する比較例Ｂに匹敵する表面張力の低減を示した。
【００６８】
比較例Ｃ
反応器に、４０グラムの精製Ｃ4Ｆ9（ＣＨ2ＣＦ2）nＣＨ2ＣＨ2ＯＨ（１２１．９ｍｍｏｌ）、主にｎ＝１；０．３５グラム（２．３２ｍｍｏｌ）のヨウ化ナトリウム、および０．２０グラム（５．２９ｍｍｏｌ）の水素化ホウ素ナトリウムを仕込んだ。反応器を窒素パージ下（エチレンオキシド供給なし）で約８０℃に加熱し、約１時間保持して、触媒形成中の水素の発生を完了させた。２０グラムのエチレンオキシドを導入した後、９ｐｓｉｇ（１６３×１０３Ｐａ）の窒素で０℃で反応器を加圧した。反応を１２時間実施し、および、反応器の温度を約１３５℃に維持した。開始時点で反応器の圧力は約３５〜４０ｐｓｉｇ（３４３×１０３〜３７７×１０３Ｐａ）であったが、エチレンオキシドが消費されるに伴って低下し、エチレンオキシドの消費が完了した各時点では９ｐｓｉｇ（１６３×１０３Ｐａ）に低下した。生成物は、1Ｈ  ＮＭＲ（ＣＤ2Ｃｌ2／トリフルオロ酢酸無水物、５００ＭＨｚ）により、Ｃ4Ｆ9（ＣＨ2ＣＦ2）nＣＨ2ＣＨ2（ＯＣＨ2ＣＨ2）p−ＯＨ（主にｎ＝１およびｐは約１．４であった）として特徴付けた。
【国際調査報告】
2012525438.tif 000009
2012525438.tif 000010